(57)【特許請求の範囲】
【請求項１】
緯糸（４）及び経糸（６）から構成され、
前記緯糸（４）及び前記経糸（６）のうちの少なくとも一方が、リヨセルフィラメント（８）を含むか、又はリヨセルフィラメント（８）からなるリヨセルデニム（２）。
【請求項２】
前記デニムが漂白されている、請求項１に記載のリヨセルデニム。
【請求項３】
前記デニムが、固定された状態及び／又はガーメントウォッシュ後及び／又はブリーチング後のＴＳＡ試験において、ＴＳ７値が６以下である、請求項１又は請求項２に記載のリヨセルデニム。
【請求項４】
前記デニムが、固定された状態及び／又はガーメントウォッシュ後及び／又はブリーチング後のＴＳ７５０値が１００以下である、請求項１〜請求項３のいずれか一項に記載のリヨセルデニム。
【請求項５】
リヨセルを含むか又はリヨセルからなる糸の糸強度が、固定された後に２５ｃＮ／ｔｅｘ以上であるか、及び／又はガーメントウォッシュ後に４．５ｃＮ／ｔｅｘ以上であるか、及び／又はブリーチング後に２ｃＮ／ｔｅｘ以上である、請求項１〜請求項４のいずれか一項に記載のリヨセルデニム。
【請求項６】
前記デニムが、固定された状態でのマーティンデール摩耗テストにおいて、穴形成まで１５，０００サイクル以上、並びに、ガーメントウォッシュ後及び／又はブリーチング後のマーティンデール摩耗テストにおいて、穴形成まで８，０００サイクルの少なくとも１つを記録する、請求項１〜請求項５のいずれか一項に記載のリヨセルデニム。
【請求項７】
前記デニムの経糸面が、マーティンデールピリングテストにおいて、固定された状態で５以上であるか、及び／又はガーメントウォッシュ後に５以上、及びブリーチング後に５以上であるピリンググレードを有する、請求項１〜請求項６のいずれか一項に記載のリヨセルデニム。
【請求項８】
リヨセルフィラメントを含む経糸及び緯糸の少なくとも１つの糸伸びが、固定された後に４％以上であるか、及び／又はガーメントウォッシュ後に２％以上であるか、及び／又はブリーチング後に１％以上である、請求項１〜請求項７のいずれか一項に記載のリヨセルデニム。
【請求項９】
前記経糸面の前記デニムの毛羽立ちグレードが、ガーメントウォッシュ後に４以上であり、ブリーチング後に３以上である、請求項１〜請求項８のいずれか一項に記載のリヨセルデニム。
【請求項１０】
前記デニムの繊維スプライスが、固定される前及び／又は固定された後に４以上であるか、及び／又はガーメントウォッシュ後に４．５以上であるか、及び／又はブリーチング後に４．５以上であるグレードを有する、請求項１〜請求項９のいずれか一項に記載のリヨセルデニム。
【請求項１１】
リヨセルフィラメントを結合した又はリヨセルフィラメントからなる経糸及び／又は緯糸の方向の、ハンドルオメーターテストによって決定される比剛軟度が、ガーメントウォッシュ後に４ｍＮ  ｍ２  ｇ−１以上及び／又は漂白後に３ｍＮ  ｍ２  ｇ−１以上である、請求項１〜請求項１０のいずれか一項に記載のリヨセルデニム。
【請求項１２】
リヨセルフィラメント（８）からなる又はリヨセルフィラメント（８）を含む糸の光沢が、２０％以上の反射である、請求項１〜請求項１１のいずれか一項に記載のリヨセルデニム。
【請求項１３】
請求項１〜請求項１２のいずれか一項に記載のリヨセルデニムを含む又は当該リヨセルデニムからなる衣服。
【請求項１４】
リヨセルフィラメントを含む、又はリヨセルフィラメントからなる糸のデニム生地における使用。
【発明の詳細な説明】
【技術分野】
【０００１】
本発明は、デニム生地に関する。
【背景技術】
【０００２】
デニムは、通常、綾織りパターンを有する経糸表布で、綿から織られる生地である。ごく一般的なデニム生地は、インディゴ染めデニムであり、経糸だけが染色されている。緯糸は白色のままである。しかし、経糸の芯は未染色のままであり、その結果デニムに特有の退色特性をもたらす。経糸表織であるため、デニムは、外側が着色（典型的にはインディゴ）されており、内部は白色（未着色）である。
【０００３】
綿は高い耐性があり、したがって侵襲性の仕上げ（ａｇｇｒｅｓｓｉｖｅ  ｆｉｎｉｓｈｉｎｇ）にも耐えることができる繊維であるが、その機械的特性及び触覚的品質は理想的ではなく、デニムにわずかな範囲の潜在能力しか与えていない。
【０００４】
そのため、過去には、綿を、絹及び／又は人工繊維及びフィラメントで少なくとも一部分を置き換えることにより、デニムの品質を向上することが試みられている。このような例の１つとして、伸縮性を向上させるためにエラスタンを加えることが挙げられる。通常、最大３％のエラスタンを加えることができ、それ以上のエラスタンを加えると寿命に有害である。
【０００５】
人工連続フィラメント糸は、ステープルファイバーを使用して作られた糸から製造される生地と比較して、異なる特徴を有する生地を製造するために、織物産業で広く使用されている。連続フィラメント糸は、すべての繊維が糸の長さ全体にわたって連続しているものである。連続フィラメント糸は、一般に、すべて互いに平行であり、かつ製造時の糸の軸に対して平行な２０〜２００又はそれ以上の個々の繊維からなる。糸は、ポリマー又はポリマー誘導体の溶液又は溶融物を押し出した後、製造された糸をボビン又はリールに巻き付けること、又は遠心巻き取りでケークを形成することにより製造される。
【０００６】
合成ポリマー連続フィラメント糸が一般的である。例えば、ナイロン、ポリエステル、及びポリプロピレンの連続フィラメント糸は、さまざまな生地で使用されている。これらは、製造される糸に必要な繊維の数に相当する、多数の穴を有する紡糸口金を通して溶融ポリマーを溶融紡糸することにより製造される。溶融ポリマーが固化し始めた後、糸を引っ張ってポリマー分子を配向させ、糸の特性を改善することができる。
【０００７】
連続フィラメント糸は、乾式紡糸により、二酢酸セルロース及び三酢酸セルロースなどのセルロース誘導体から紡糸することもできる。ポリマーは適切な溶媒に溶解された後、紡糸口金から押し出される。押出後、溶媒が急速に蒸発し、ポリマーが糸状に沈殿する。新しく製造される糸を、引っ張ってポリマー分子を配向させてもよい。
【０００８】
さらに、ビスコース法を使用して、セルロースから連続フィラメント糸を製造することができる。セルロースは、水酸化ナトリウム及び二硫化炭素との反応によってキサントゲン酸セルロースに変換され、次に水酸化ナトリウム溶液に溶解される。一般にビスコースと呼ばれるセルロース溶液が、紡糸口金から酸浴に押し出される。水酸化ナトリウムが中和され、セルロースが沈殿する。同時に、キサントゲン酸セルロースは、酸との反応によりセルロースに戻る。新しく形成された繊維を引っ張って、セルロース分子を配向させ、洗浄して繊維から反応物を除去した後、乾燥させ、ボビンに巻き取る。この方法の以前のバージョンでは、湿潤した糸を、遠心巻き取り機（Ｔｏｐｈａｍ  Ｂｏｘ）を使用して集めてケークにしていた。次に、糸ケークをオーブンで乾燥させた後、ボビンに巻き取った。
【０００９】
また、連続フィラメントセルロース糸は、キュプラ法を使用しても製造される。セルロースを水酸化銅アンモニアの溶液に溶解する。得られた溶液は水浴に押し出され、ここで水酸化銅アンモニアが希釈され、セルロースが沈殿する。得られた糸を洗浄し、乾燥させ、ボビンに巻き取る。
【００１０】
ビスコース法又はキュプラ法で製造されたセルロース連続フィラメント糸は、製織することで生地にすることができる。製造された生地は、婦人服及び紳士服の裏地など、さまざまな用途に使用される。
【００１１】
連続フィラメントセルロース糸から構成される生地は、着用者の快適さを高めるための湿潤状態風合い（ｍｏｉｓｔｕｒｅ  ｈａｎｄｌｉｎｇ）に優れている。これらは、連続フィラメント合成糸を使用して作られた生地ほどは容易に静電気を発生しない。
【００１２】
現在入手可能な連続フィラメントセルロース糸から構成される生地は、一般的に物理的特性が劣っている。乾燥強度及び引裂強度は、ポリエステルなどの合成ポリマーから構成される生地と比較して劣っている。セルロースと水との相互作用により、湿潤強度は乾燥強度よりもはるかに低い。耐摩耗性は低い。また、水との相互作用によりセルロースが柔らかくなり、その糸で作られた生地が湿潤時に不安定になる。これは、家庭用洗濯機でこれらの材料を洗うときに特に問題である。
【００１３】
これらの欠陥により、元来、連続フィラメントセルロース糸を使用して作られていた製品は、現在、主にポリエステル及びナイロンなどの合成ポリマー連続フィラメント糸によって作られている。
【００１４】
しかし、合成糸には問題がある。これらを使用して作られた生地には、セルロース糸から作られた生地が持つ湿潤状態風合い性（ｍｏｉｓｔｕｒｅ  ｈａｎｄｌｉｎｇ  ｃａｐａｂｉｌｉｔｙ）がない。合成織物は静電気を発生させる可能性がある。合成糸で作られた生地は、絹よりも着心地がはるかに悪いことに気づいている人もいる。さらに、合成糸から作られた生地は耐洗浄性が悪く、過度の収縮を避けるためにはドライクリーニングが必要である。
【発明の概要】
【発明が解決しようとする課題】
【００１５】
したがって、利用可能なデニム生地に関しては、高い吸湿性を有し、多種多様な侵襲性の薬剤での仕上げが可能であり、洗浄可能で柔らかなデニム生地を作成することが求められている。
【課題を解決するための手段】
【００１６】
本目的は、緯糸及び経糸から構成され、上記緯糸及び上記経糸のうちの少なくとも一方がリヨセルフィラメントを含むか又はリヨセルフィラメントからなるデニム生地によって解決される。
【００１７】
このようなリヨセルフィラメントデニムは、侵襲性の仕上げ剤に耐える。さらに、リヨセルフィラメント糸を含むか又はリヨセルフィラメント糸からなるデニムは、絹成分を含むデニムよりもさらに柔らかく滑らかである。したがって、本発明に係るリヨセルフィラメントデニムは、完全に新しい一群の特性を有する新しい種類の生地を提供する。これは、仮にリヨセルステープルファイバーを含むか又はリヨセルステープルファイバーからなるデニムが綿デニムの代替品になり得るとしても、綿糸の特性から予測されるよりも驚くべきことである。
【００１８】
リヨセルは、直接溶解法によって製造されるセルロース系人工繊維の一種に与えられた一般名である。リヨセル製法は、例えば、米国特許第４，２４６，２２１号明細書及び国際公開第９３／１９２３０号パンフレットに記載されている。
【００１９】
木材パルプのスラリーを、アミンオキシドの水溶液を使用して形成する。次に、薄膜蒸発器でスラリーから水を蒸発させる。水位が特定のレベルを下回ると、セルロースはアミンオキシド中の溶液を形成する。得られた粘性液体は、約７０℃未満でガラス状の固体に固化する。この温度より高く維持すると、紡糸口金を通してポンプで押し出されフィラメントを形成し、フィラメントは直ちに水に浸漬され、ここでアミンオキシドが希釈されてセルロースが沈殿する。
【００２０】
アミンオキシドセルロース溶液の押し出しに使用される紡糸口金は、連続フィラメント糸に必要なフィラメントの数に相当する多数の穴を有している。押し出し後、水の向流で新しく形成された糸からアミンオキシドを洗い流す。この洗浄は、繊維を洗浄するために水が導入される自動前進リールで行ってもいい。さらなる処理を助けるために仕上げを施してもよく、糸を乾燥させる。洗浄及び乾燥させた糸をボビンに巻き付ける。
【００２１】
リヨセル製法では、木材パルプ状のセルロースが、使用される唯一の原料である。使用される木材パルプは、持続可能な管理された森林から得られるものである。製造されるフィラメントは１００％セルロースであり、この製法で唯一の生産物である。アミンオキシド溶媒は洗浄水から回収され、さらなるフィラメントを製造するために再利用される。この回収率は９９．７％にも達することがある。結果として、リヨセル製法の環境への影響は非常に低い。その製法からガス又は液体の排出物の放出はほぼなく、製造されたフィラメントには溶媒が含まれていない。
【００２２】
対照的に、ビスコース法は、二硫化炭素、水酸化ナトリウム、硫酸、及び硫酸亜鉛を使用する。細心の注意を払わなければ、硫化水素及び二硫化炭素がそのプロセスから放出される可能性がある。この製法の副産物として硫酸ナトリウムが生産される。
【００２３】
本発明は、以下のさらなる特徴によってさらに改善することが可能であり、それらの特徴は、互いに独立して組み合わせることが可能であり、それぞれが異なる技術的効果を示す。
【００２４】
本発明の製品を製造するために使用される連続フィラメントリヨセル糸は、撚られていない状態で製造されたままの糸であってもよいか、又は巻き戻しによって撚られていてもよい。連続フィラメントリヨセル糸は二重糸であってもよい。連続フィラメントリヨセル糸は、糸を一緒に撚ることにより、又は例えばエアジェットを使用して混ぜ合わせることにより、別の連続フィラメント糸又はステープルファイバー糸と組み合わせてもよい。
【００２５】
本発明に係るリヨセルデニムは、緯糸及び経糸のうちの少なくとも一方に、１０％以上のリヨセルフィラメントを含むことが好ましい。リヨセルデニム中のリヨセルフィラメントの最小総含有量は１０％より多いことが好ましい。含有量が１０％を超えると、リヨセルフィラメントを含むか又はリヨセルフィラメントからなる糸の柔らかい構造を考慮すると、生地の手触りを著しく改善することが可能である。その結果、リヨセルの総含有量が１０％以上であると、リヨセルフィラメントが経糸又は緯糸のどちらで使用されているかに関係なく、すでに触覚的な影響がある。さらに、１０％以上のリヨセルフィラメントと、他の合成若しくはセルロースフィラメント（例えば、ビスコース又はキュプラフィラメント）、又はビスコース若しくはキュプラステープルファイバー、又はウール及び綿とを混合させると、糸の強度が向上する。最後に、１０％以上のリヨセルフィラメントと合成繊維との混合により、生地の通気性及び水分管理が著しく向上する。
【００２６】
デニム製法の染色及び仕上げの手順は、強い化学的影響と生地の強い機械的処理を組み合わせるため、非常に要求が厳しい。したがって、ビスコース及び絹繊維は、この手順に耐えられないため、これらの製法では使用できない。これが、ビスコース及び／又はキュプラステープルファイバー及びフィラメントが、リヨセルフィラメントと組み合わせて非常にわずかな部分でしか使用できない、又は別の実施形態ではリヨセルフィラメントに置き換える必要さえあり得る理由である。
【００２７】
別の好ましい実施形態によれば、デニムは漂白（ブリーチング）されている。例えば絹を含有するデニムと対照的に、リヨセルフィラメントは、塩素系漂白剤などの侵襲性の仕上げ剤で処理することが可能である。さらに、驚くべきことに、このような侵襲性の仕上げ剤（特に塩素系漂白剤）は、リヨセルフィラメントを含むか又はリヨセルフィラメントからなる糸を柔らかくし、それによりリヨセルデニムの柔らかさ及び滑らかさが実際に改善されることがわかった。
【００２８】
本発明に係るリヨセルデニムは、優れた柔らかさを有する。柔らかさの間接的な測定値としては、ＴＳＡティシューソフトネス測定装置によって決定されるＴＳ７値がある。一実施形態によれば、本発明に係るデニムは、固定された状態、すなわちガーメントウォッシュ前において、ＴＳ７値が８以下である。さらに、本発明に係るデニムでは、ガーメントウォッシュ後、及びブリーチング後でも、ＴＳ７値は６以下である。
【００２９】
ＴＳＡにより、滑らかさと相関する別のパラメータ（ＴＳ７５０値）も得られる。本発明に係るデニムは、固定された状態においてＴＳ７５０値が１２０以下であることが好ましい。ガーメントウォッシュ後及び／又はブリーチング後も、ＴＳ７５０値は１２０以下に維持され得る。
【００３０】
上記の滑らかさ及び／又は柔らかさを有することにより、本発明に係るデニムは、綿デニムよりも優れた滑らかさ及び／又は柔らかさを有し、絹糸を有するデニムよりも部分的には優れた柔らかさ及び／又は滑らかさを有する。
【００３１】
デニムは高い機械的弾性を有することも好ましい。例えば、デニムは、固定された状態、すなわちガーメントウォッシュ前のマーティンデール摩耗テストにおいて、穴の形成までに１５，０００サイクル以上を記録することがある。別の実施形態では、デニムは、ガーメントウォッシュ後及び／又はブリーチング後、穴の形成までに８，０００サイクルを記録することがある。これは、本発明に係るデニムが強い摩耗を受ける織物に使用可能であることを示す。
【００３２】
デニムの外面、すなわちデニムの経糸面は、別の実施形態では、固定された状態（すなわちガーメントウォッシュ前）で５以上であり、及び／又はガーメントウォッシュ後で５以上であり、及びブリーチング後で５以上であるピリンググレードを有し得る。
【００３３】
リヨセルフィラメント糸が使用される少なくとも１つの（経糸及び／又は緯糸）方向のデニムの糸強度は、固定状態条件２０／６５で、好ましくは２０ｃＮ／ｔｅｘ以上であり、より好ましくは２５ｃＮ／ｔｅｘ以上であり、及び／又は湿潤状態で１０ｃＮ／ｔｅｘ以上であり、好ましくは２０ｃＮ／ｔｅｘ以上である。ガーメントウォッシュ後、リヨセルフィラメント糸が使用される少なくとも１つの（経糸及び／又は緯糸）方向の糸強度は、条件２０／６５で、好ましくは４．５ｃＮ／ｔｅｘ以上であり、好ましくは５ｃＮ／ｔｅｘ以上であり、及び湿潤条件で、好ましくは３ｃＮ／ｔｅｘ以上であり、好ましくは７ｃＮ／ｔｅｘ以上である。ブリーチング後、リヨセルフィラメント糸が使用される少なくとも１つの（経糸及び／又は緯糸）方向の糸強度は、条件２０／６５で、２ｃＮ／ｔｅｘ以上であり、好ましくは３ｃＮ／ｔｅｘ以上であり、及び湿潤条件で、好ましくは２ｃＮ／ｔｅｘ以上であり、より好ましくは５ｃＮ／ｔｅｘ以上である。
【００３４】
リヨセルフィラメントを含むか、又はリヨセルフィラメントからなる緯糸及び／又は経糸の糸伸びは、固定された後に４％以上、及び／又はガーメントウォッシュ後に２％以上、及び／又はブリーチング後に１％以上であり得る。
【００３５】
本発明に係るデニムの毛羽立ちは、ガーメントウォッシュ後に４以上であり、経糸面、すなわちデニムの外面でブリーチング後に３以上であるグレードを有し得る。
【００３６】
本発明に係るデニムの繊維スプライスは、固定される前及び／又は固定された後に４以上であるか、及び／又はガーメントウォッシュ後に４．５以上であるか、及び／又はブリーチング後に４．５以上であるグレードを有し得る。
【００３７】
上記のすべてのパラメータにより、本発明に係るデニムは、非常に広範囲のデニム用途に適した生地となる。一方で、柔らかさ、滑らかさ、及び光沢と、一方で耐摩耗性及び糸強度などの機械的特性との組合せが、デニムに特有の組合せを与えている。
【００３８】
リヨセルフィラメントを含むか、又はリヨセルフィラメントからなる経糸及び／又は緯糸の方向における、ハンドルオメーターによって決定される比剛軟度は、ガーメントウォッシュ後に４ｍＮ  ｍ２  ｇ−１以上であり、及び／又はブリーチング後に３ｍＮ  ｍ２  ｇ−１以上である。これらの値は、本発明のデニムの滑らかさ及び柔らかさが優れていることを示している。
【００３９】
リヨセルフィラメントを含む（好ましくはリヨセルフィラメントからなる）経糸及び／又は緯糸の光沢は、２０％以上の反射であり得る。これにより、高光沢を有するデニムを作成できる。
【００４０】
また、本発明は、上述のリヨセルデニムが使用される衣服、特に婦人服及び／又は紳士服（例えばジャケット、コート、ブラウス、ドレス、及びズボンなど）に関する。
【００４１】
さらに、本発明は、リヨセルフィラメントを含む又はリヨセルフィラメントからなる糸のデニム生地における使用に関する。
【００４２】
ＡＳＴＭＤ  １９０９により測定される生地の水分率は、快適性レベルの指標である。桑絹の水分率は１１％であり、水分率に関して、すべての生地のうち最高の快適度の１つを提供する。本発明に係るリヨセルフィラメント糸及び／又はデニムは、好ましくは、桑絹と同等又はさらにそれ以上の快適さをもたらす、１３％以上の水分率を有することが好ましい。
【００４３】
本発明に係るリヨセルフィラメントデニムは、連続フィラメント糸での製造に適し、綿に匹敵するデニムをもたらす任意のスタイル、織り又は仕上げのものであってよい。リヨセルフィラメントデニムは、平織り、綾織り、繻子織、綿繻子織、ホップサック織、コード織、及びファンシー織りで作られていてよい。生地は、シャトル織機、レピア織機、発射織機又はリボン織機を含む連続フィラメント糸を織るのに適した、任意の織機を使用して織られてもよい。
【００４４】
連続フィラメントリヨセル糸を使用して製造されたリヨセルデニム生地は、連続フィラメントビスコース糸から製造された生地と同様の美観及び外観を有することができるが、著しく優れた物理的特性を有することができる。糸の強度及び弾性率が高いほど、生地の破断強度、引裂強度、耐摩耗性、及び安定性の向上をもたらす。湿潤した生地の特性も優れている。
【図面の簡単な説明】
【００４５】
【図１】図１は、少なくとも一部分がリヨセルデニム２で作られた衣服１を概略的に示している。衣服１は、ズボンであることだけが概略的に示されているが、これに限定されない。衣服１はまた、ドレス、スーツ、衣装、ジャケット、シャツ、若しくはブラウス、又はこれらの衣服の一部及び／又はこれらの衣服上の一部であってもよい。  リヨセルデニム２は、緯糸４及び経糸６を含み、これらは撚られていてもよい。緯糸４及び経糸６の少なくとも一方は、リヨセルフィラメントを含むか、又はリヨセルフィラメントからなる。
【図２】図２は、少なくとも１つのリヨセルフィラメント８を有する経糸及び／又は緯糸６、４の例を示す。
【図３】図３は、少なくとも１つのリヨセルフィラメントを有する撚り経糸及び／又は緯糸三子糸４、６を示す。フィラメント８の少なくとも１つは、リヨセルフィラメントである。撚られたフィラメントは、任意の数のフィラメント及び任意の撚り方向を有し得る。糸４、６の５０％以上が、リヨセルフィラメント８からなることが好ましい。
【発明を実施するための形態】
【００４６】
本発明に係るリヨセルフィラメントデニムの、絹に対する品質を調査するために、サンプルを準備し、綿からなるか又は綿を含むデニムから作られた比較例と比較した。デニムの場合、ボトムがベンチマークであり、人工繊維又はフィラメントの糸を使用するデニムはいずれもこれに対して市場で競争しなければならない。本発明のリヨセルフィラメントデニムのサンプルは、以下のテストを使用して比較例と比較される。
【００４７】
テスト
・ＤＩＮ  ＥＮ  ＩＳＯ  １２９４７−２に準拠したマーティンデール摩耗テスト。
・ＤＩＮ  ＥＮ  ＩＳＯ  １２９４５−２に準拠したマーティンデールピリングテスト。
・ＤＩＮ  ＥＮ  ＩＳＯ  ５０７７に準拠した洗浄収縮；両方のサンプル方向の収縮の絶対値から、合計を総収縮として取得した。
・ＩＳＯ  １０５  Ｘ１２に準拠した摩擦に対する堅牢度。
・ＤＩＮ  ＥＮ  ＩＳＯ  １５４８７に準拠したＡＡＴＣＣ耐久プレス評価。
・ＤＩＮ  ＥＮ  ＩＳＯ  ９２３７に準拠した通気性。
・ＤＩＮ  ＥＮ  ２０１０５−Ａ０２に準拠した堅牢度。
・ＤＩＮ  ＥＮ  ＩＳＯ  ２０６２に準拠した経糸及び緯糸の糸強度。
・ＡＳＴＭＤ  １９０９に準拠した水分率。
・糸の光沢はＥＮ  １４０８６−２００３年１月に準拠して４５°の角度で決定した。
・生地の光沢は、ＴＡＰＰＩ  Ｔ４８０に準拠して７５°の角度で決定した。
【００４８】
最終消費者にとっては、洗浄後に生地の外観がどのように変化するかは重要である。これを評価するために、表面の毛羽立ち、ピリング、及び繊維スプライスを以下のテストに従って決定した。
【００４９】
テストは、昼光ランプＤ６５を備えるＶａｒｉｏｌｕｘの色評価キャビネット「Ｍｕｌｔｉｌｉｇｈｔ  Ｄａｔａｃｏｌｏｒ」が提供された暗室内で３人が実施した。ランプはキャビネットの上部に取り付けられた。
【００５０】
毛羽立ちをテストするために、テストサンプルは実験者によって斜めに保持され、毛羽立ちは最高（グレード５、毛羽立ちなし）と最悪（グレード１、最大２ｍｍの長い突出した繊維）との間でグレード分けされた。
【００５１】
ピリングの数（生地表面の毛玉）は、ＤＩＮ  ＥＮ  ＩＳＯ  １２  ９４５−２と同等であるＥＭＰＡ標準ＳＮ  １９８５２５の参照サンプル（ニットＫ３又はＫ２、又は織布Ｗ３又はＷ２）を使用して評価した。参照サンプルは１〜５でグレード付けされ、テストサンプルと比較される。グレード５は、ピリングのないデニムに相当する。テストサンプルの表面にピリングが多いほど、グレードは悪くなる。最低のグレードは１である。
【００５２】
フィブリル繊維が精練によって表面に移動すると、繊維スプライス（ｆｉｂｅｒ  ｓｐｌｉｃｅ）が作成される。精練されたサンプルを顕微鏡下で分析する場合、フィブリル繊維は突き出たブラシ状の端となる。繊維スプライスの測定には、ＵＨＬ  Ｔｅｃｈｎｉｓｃｈｅ  ＭｉｋｒｏｓｋｏｐｅのＸ１０接眼レンズを有する顕微鏡ＳＭを使用した。フィブリルが見られない滑らかな表面に対しては、グレード５が与えられた。表面から部分的に切り離された、長く湾曲した繊維端の毛が密である場合には、グレード１が与えられた。
【００５３】
３つのテストすべてにおいて、中間グレードとすることが可能であった。
【００５４】
サンプルに洗浄を施す場合は、ＤＩＮ  ＥＮ  ＩＳＯ  ６３３０に準拠して洗浄を行った。乾燥状態のパラメータを評価するためのテストは、コンディショニング状態６５／２０で実行する。本出願において言及されるすべての基準は、参照によりその全体が含まれる。
【００５５】
サンプルは以下のように準備した。ここでは、重量はＤＩＮ  ＥＮ  １２１２７に準拠して決定した。緯糸及び経糸の糸カウントは、ＤＩＮ  ５３８２０−３に準拠して実行した。
【００５６】
リヨセルフィラメントデニムに関するサンプル１、２、３、５、及び６、並びにサンプル１、２、３、５、及び６５がそれに対してテストされるベンチマークである綿に関する比較サンプル４及び７の材料及び特性の概要を表１に示す。
【００５７】
サンプル１、２、３、５、及び６、並びに比較サンプル４及び７
サンプル１はデニム１８５７−Ａであり、その経糸は、リヨセルフィラメントで作られたｄｔｅｘ  ５００ｆ３００を有するブライト無撚糸からなる。緯糸は、ライクラ（Ｌｙｃｒａ）Ｔ４００のコアを有する綿糸からなっていた。これにより、７０％のリヨセル糸、２０％の綿、８％のエラストマルチエステル、及び２％のエラスタンを有する生地が得られた。デニムの重量は３４３ｇｍ−２であった。
【００５８】
サンプル２は、３３％のリヨセルフィラメント及び６７％の綿を含むデニム９７８−１５０−８１４であった。重量は１４３ｇｍ−２であった。経糸は綿のリング糸Ｚで作られた。緯糸は糸ｄｔｅｘ  １５０ｆ９０で作られた。
【００５９】
サンプル３は、デニム１８５７−８であり、その経糸は、１００％のリヨセルフィラメントのブライト無撚糸からなり、この糸は、ｄｔｅｘ  ５００ｆ３００の質量での線密度を有していた。緯糸は、ライクラＴ４００のＥＬＡＳコアを有する１００％ポリエステル糸であった。これにより、３５６ｇｍ−２及び７０％のリヨセル、２８％のポリエステル、及び２％のエラスタンを有するデニムが得られた。
【００６０】
サンプル６は、７０％のリヨセル、２８％の綿、及び２％のエラスタンを含むデニム１８５７−ＣＮＦであった。経糸は５５６ｄｔｅｘを有するリヨセルフィラメント糸からなっていた。緯糸は、エラスタンのコアを有するダル綿リング糸から作られた。
【００６１】
サンプル５は、４５％のリヨセル及び５５％の綿のデニム９７８−１００−８１４であった。経糸は綿のリング糸Ｚからなっており、緯糸はリヨセル糸ｄｔｅｘ  １００ｆ  ６０からなっていた。材料重量は１２８ｇｍ−２であった。
【００６２】
比較サンプル４は、５９％の綿及び４１％の絹で作られたデニム８４０−８１４であり、経糸は綿で作られ、緯糸は絹で作られた。これにより高い柔らかさ及び高い滑らかさ、並びに高い光沢を有するデニムをもたらした。重量は１７１ｇｍ−２であった。
【００６３】
比較サンプル７は、９８％の綿及び２％エラスチンからなるデニム４３５−４０４７であった。経糸は綿のリング糸から作られ、緯糸はダルエラスタンのコアを持つ綿のリング糸から作られた。
【００６４】
サンプル１〜３及び６を、耐洗浄性、仕上げ剤に対する耐性、滑らかさ、柔らかさ、及び光沢について、比較サンプル７をベンチマークとして評価した。
【００６５】
サンプル２及び５を、比較サンプル４をベンチマークとして評価したのは、両者が同じ緯糸材料を使用しているリヨセル経糸デニムと綿経糸デニムを比較するためである。
【００６６】
サンプル及び比較サンプルは、次の仕上げ工程を受けた。各仕上げ工程後、サンプル及び比較例をテストした。
【００６７】
固定
まず、サンプル１、３及び４、並びに比較サンプル７を、１９５℃で４５秒間固定した後にテストした。これらのテストの結果を表２にまとめる。
【００６８】
ガーメントウォッシュ
サンプル１、２、３、５、６並びに比較サンプル４及び７を、次のようにガーメントウォッシュした。
【００６９】
１：６０の液比で、２．５ｋｇの生地及び１５０Ｌの液体で、２ｇ／ＬのＰｅｒｓｏｆｔａｌ  Ｌ、２ｇ／Ｌのソーダ、及び０．３ｇ／ＬのＬａｖａｓｐｅｒｓｅ  ＫＤＳ  ｃｏｎｃで、２２ｒｐｍで６０℃で２０分間最大加熱速度で、フィブリル化を行った。
【００７０】
次に、液体を４０℃に冷却し、３００Ｌの冷水ですすぎ、次に５分間５０℃で１５０Ｌの温水ですすぎ、その温水でのすすぎの開始直後に加熱を開始し、次に３００Ｌの冷水で再度すすいだ。
【００７１】
すすいだ後、酵素洗浄を、１：６０の液比で、２．５ｋｇの生地と１５０Ｌの液体で、２２ｒｐｍで再度行った。液体には、２ｇ／ＬのＰｅｒｓｏｆｔａｌ  Ｌ、３ｇ／ＬのＰｅｒｉｓｔａｌ  Ｅ、及び０．３ｇ／ＬのＬａｖａｓｐｅｒｓｅ  ＫＤＳ  ｃｏｎｃが含まれていた。ｐＨ値はｐＨ４．５〜５の間になるように制御された。最大加熱速度で５５℃に加熱した後、ｐＨ値を確認した。ｐＨ５．５で、２ｇ／ＬのＰｅｒｉｚｙｍ  ２０００を加えた後、酵素を加え、次に材料を５５℃で５５分間処理した。次に、材料を８５℃に加熱し、８５℃で１５分間処理した。
【００７２】
次に液体を排出し、材料を次のようにすすいだ。最初に、３００Ｌの冷水ですすぎ、次に１５０Ｌの温水ですすぎ、２番目のすすぎ工程の補充とともに加熱を開始した。５０℃で５分間、温すすぎを続けた。最後に、冷すすぎを３００Ｌで行った。
【００７３】
最大速度で加熱した後、４０℃で１５分間、２％のＴｕｂｉｎｇａｌ  ＲＧＨ、１％のＴｕｂｉｎｇａｌ  ＲＷＭ、３ｇ／Ｌの  Ｐｅｒｉｓｔａｌ  Ｅを使用して、上記のように１：６０の液比で再生を行った。
【００７４】
次に、液体を排出し、材料を８０℃で５０分間タンブラー乾燥させた後、２０分間冷却させた。
【００７５】
その後、サンプル及び比較例を上記のようにテストした。結果を表３にまとめる。
【００７６】
強ブリーチング
最後の一連のテストでは、サンプル１、２、３、５、６及び比較サンプル４及び７を次のようにブリーチングした。
【００７７】
事前精練は、１：６０の液比で、２．５ｋｇの生地と１５０Ｌの液体を使用して行われた。予備洗浄には、２ｇ／Ｌの  Ｐｅｒｓｏｆｔａｌ  Ｌ、０．５ｇ／ＬのＮａＯＨ  １００％（１ｇ／ＬのＮａＯＨ  ５０％）及び０．２ｇ／ＬのＬａｖａ  Ｓｐｅｒｓｅ  ＫＤＳ  ｃｏｎｃを使用した。事前精練は２０分間６０℃（最大加熱速度）で行った。
【００７８】
その後、４０℃に冷却した後、３００Ｌで冷すすぎを行った。
【００７９】
ブリーチングは、１：６０の液比及び１５ｒｐｍで、低温で、３０分間、再び２．５ｋｇの生地と、２ｇ／Ｌのソーダと０．４ｇ／ＬのＬａｖａ  Ｓｐｅｒｓｅ  ＫＤＳ  ｃｏｎｃを含む１５０Ｌの液体で行われた。ｐＨ値を確認し、ｐＨ１０で維持した。漂白剤として、３ｇ／Ｌの活性塩素（２０ｍＬ／Ｌの漂白液１５０ｇ／Ｌ）を使用した。
【００８０】
次に液体を排出し、材料を上記のように３００Ｌで冷水ですすぎ、１５０Ｌで温水ですすいだ。
【００８１】
２ｍＬ／Ｌの過酸化水素５０％で、３０分間４０℃で脱塩素を実行した。
【００８２】
その後、３００Ｌで冷水すすぎ、５０℃で５分間１５０Ｌで温水すすぎ（このすすぎと共に加熱を開始した）、及び３００Ｌの冷水すすぎが実行された。
【００８３】
次に、酵素洗浄後すすぎ及び再生が行われ、タンブル乾燥が次のように行われた。
【００８４】
すすいだ後、酵素洗浄を、１：６０の液比で、２．５ｋｇの生地と１５０Ｌの液体で、２２ｒｐｍで再度行った。液体には、２ｇ／ＬのＰｅｒｓｏｆｔａｌ  Ｌ、３ｇ／ＬのＰｅｒｉｓｔａｌ  Ｅ、及び０．３ｇ／ＬのＬａｖａｓｐｅｒｓｅ  ＫＤＳ  ｃｏｎｃが含まれていた。ｐＨ値はｐＨ４．５〜５の間に維持された。最大加熱速度で５５℃に加熱した後、ｐＨ値を確認した後、酵素を加え、次に材料を５５℃で５５分間処理した。次に、材料を８５℃に加熱し、８５℃で１５分間処理した。
【００８５】
次に液体を排出し、材料を次のようにすすいだ。最初に、３００Ｌの冷水ですすぎ、次に１５０Ｌの温水ですすぎ、２番目のすすぎ工程の充填と共に加熱を開始した。５０℃で５分間、温すすぎを続けた。最後に、冷すすぎを３００Ｌで行った。
【００８６】
最大速度で加熱した後、１５分及び４０℃で２％のＴｕｂｉｎｇａｌ  ＲＧＨ、１％のＴｕｂｉｎｇａｌ  ＲＷＭ、３ｇ／ＬのＰｅｒｉｓｔａｌ  Ｅを使用して、上記のように１：６０の液比で再生を行った。
【００８７】
次に、サンプルと比較例を上記のようにテストした。これらのテストの結果を表４にまとめる。
【００８８】
結果
表１〜表４から以下のことが明らかである。サンプル２及び５を比較サンプル４と比較すると、本発明に係るリヨセルフィラメントは、湿潤及び乾燥両方において、引張強さ（ｔｅｎａｃｉｔｙ）が比較サンプル４の絹デニムの引張強さよりも著しく高い。さらに、リヨセルフィラメントデニムはすべて、乾燥及び湿潤両方における糸強度及び糸伸びが、比較サンプル４及び７に例示される非リヨセルフィラメント綿デニムと比較して優れている。
【００８９】
さらに、リヨセルフィラメントデニムは、綿と同様に、絹を破壊する塩素系漂白剤などの侵襲性の仕上げ剤にも耐えることが実証されている。
【００９０】
ピリング、毛羽立ち、及び繊維スプライスに関しては、リヨセルフィラメントデニムは、ガーメントウォッシュの前後及びブリーチング後の綿デニムと比較して、（１グレード以上良くはないにしても）少なくとも匹敵する。さらに、リヨセルフィラメントは、洗浄後に綿で発生するフィブリル化を受けない。
【００９１】
綿はガーメントウォッシュの前後及びブリーチング後に、糸強度は依然として高いが、本発明に係るリヨセルフィラメントデニムの糸強度も依然として非常に良好である。特に、リヨセルフィラメントデニムの糸強度は、いずれも綿デニムよりも優れ、かつ絹を含むデニムでしか達成できない光沢、柔らかさ、及び滑らかさと組み合わさっている。ただし、後者はブリーチングできない。
【００９２】
これは、ＴＳＡティシューソフトネス測定装置（ＴＳＡテスト）、ハンドルオメーター、及び手触りパネルを使用して、柔らかさ及び滑らかさを分析する下記のテストから明らかになる。
【００９３】
ＴＳＡテスト
ＴＳＡテストは、サンプル１〜５のリヨセルフィラメントデニムの触覚的品質が、比較サンプル４の絹デニムの触覚的質と比べて（優れていないとしても）少なくとも同等であることを検証するために実施された。
【００９４】
デニムに絹を使用することで改善される２つの主な触覚的品質は、柔らかさ及び滑らかさである。これらの特性を客観的に評価するために、ＴＳＡテストを実施した。
【００９５】
ＴＳＡテストは、Ｓｃｈｌｏｓｚｅｒらによる、「Ｇｒｉｆｆｂｅｕｒｔｅｉｌｕｎｇ  ｖｏｎ  Ｔｅｘｔｉｌｉｅｎ  ｍｉｔｔｅｌｓ  Ｓｃｈａｌｌａｎａｌｙｓｅ」、Ｍｅｉｌｌａｎｄ  Ｔｅｘｔｉｌｂｅｒｉｃｈｔｅ、１／２１０２、ｐ．４３−４５、ｅｍｔｅｃ出版物Ｇｒｕｎｅｒ、「ティッシュの柔らかさを分析するための新しい客観的な測定技術」（２０１２）、ＴＳＡ取扱説明書、及びａｖｒ−Ａｌｌｇｅｍｅｉｎｅｒ  Ｖｌｉｅｓｓｔｏｆｆ  Ｒｅｐｏｒｔ  ５／２０１５、ｐ．９９−１０１の「Ｎｅｕｅ  ｕｎｄ  Ｏｂｊｅｋｔｉｖｅ  Ｍｅｓｓｔｅｃｈｎｉｋ  ｆｕｒ  Ｓｏｆｔｎｅｓｓ−Ａｎａｌｙｓｅ」に記載されている。元来、音響スペクトルを使用してティッシュや不織布の柔らかさ及び滑らかさを測定するために開発されたもので、織布の柔らかさ及び滑らかさを評価することにも適応されている。
【００９６】
ＴＳＡテストは、ドイツのライプツィヒにあるｅｍｔｅｃ  ｅｌｅｃｔｒｏｎｉｃｓ  ＧｍｂＨのＴＳＡティシューソフトネス測定装置と、そのＴＳＡに標準装備されているソフトウェアＥＳＭを使用して行った。ＴＳＡは、所定の力でサンプル生地に対して、星状物体を押したり回転させたりすることで生じる音響スペクトルを測定する。テストするために、生地の外周をクランプしたが、それ以外、特に回転体の反対側では支えられていない。ここで実行されたＴＳＡテストでは、ソフトウェア及びその評価アルゴリズムは使用しなかった。代わりに、ＴＳＡによって測定された７ｋＨｚ（ＴＳ７）での音圧を、柔らかさの客観的間接測定値として採用し、ＴＳＡによって測定された音スペクトルの７５０Ｈｚ（ＴＳ７５０）での音圧を、滑らかさの客観的間接測定値として採用した。音圧は、ＴＳＡによってｄＢ  Ｖ２  ｒｍｓとして自動的に与えられ、ここで、Ｖは回転体の回転速度である。これらの値を直接使用することにより、ＥＭＳアルゴリズムが織布用ではなくティッシュ用に開発されたものである理由で生じる得る問題を回避した。４つのプローブの合計を、各サンプルのＴＳＡテストにかけた。
【００９７】
テストするために、直径１１ｃｍの生地サンプルをＴＳＡデバイスの必要に応じてクランプし、引っ張らずにテストした。
【００９８】
ＴＳ７の値が低いほど柔らかさが高く、ＴＳ７５０の値が低いほど滑らかさが高いことを示す。
【００９９】
ハンドルオメーターテスト
ハンドルオメーターテストは、米国ニュージャージー州ウェストベルリンのＴｈｗｉｎｇ−Ａｌｂｅｒｔ  Ｉｎｓｔｒｕｍｅｎｔ  Ｃｏｍｐａｎｙのハンドルオメーターテストデバイスを使用して行った。サンプルサイズは１０ｃｍ×１０ｃｍであった。１／４インチのスロットを、１，０００ｇのビーム及びステンレス鋼の表面で使用した。テストはサンプル条件６５／２０で行った。
【０１００】
ＴＳＡ及びハンドルオメーターテストの両方で、デニムの右の外側のみを考慮した。結果を表５にまとめる。
【０１０１】
結果として、ハンドルオメーターにより、２つの直交方向（選択されたセットアップにおいて経糸方向に相当する縦方向ＭＤと、選択されたセットアップにおいて緯糸方向に相当する横方向ＣＤ）に対応する２つの力の測定値が得られる。これらの力は、テストされた表面の硬さ及び滑らかさに関連している。力はテストサンプルのかさ重量で正規化され、ｍＮ  ｍ２  ｇ−１で表される比剛軟度をもたらす。
【０１０２】
表５から、比較サンプル７の綿デニムは、滑らかさに関して、サンプル１、３及び６よりも劣っていることになる。これらのリヨセルフィラメントデニムは、ガーメントウォッシュ前の比較サンプル７の綿デニムよりも硬いが、ガーメントウォッシュ後の比較サンプル７よりは柔らかい。
【０１０３】
比較サンプル４の絹デニムは、絹の代わりにリヨセルエンドレスフィラメントが緯糸に使用されているサンプル２及び５よりも滑らかではない。さらに、リヨセルフィラメントデニムは、仕上げ前の比較サンプル４の絹デニムよりも柔らかい。仕上げ後のサンプル２及び５の柔らかさは、比較サンプル４の柔らかさに相当する。
【０１０４】
したがって、本発明に係るリヨセルフィラメントデニムは、実際に優れた柔らかさ及び滑らかさと、ブリーチング可能特性を兼ね備えていることが、ＴＳＡ及びハンドルオメーターテストから結論付けることができる。さらに、リヨセルフィラメントデニムは高い引張強さを有する。この組合せにより、新しい種類のデニム生地がもたらされる。
【０１０５】
手触りパネル
ＴＳＡ及びハンドルオメーターテストの結果を検証するために、手触りパネルを使用した。１０人の独立した織物の専門家から構成されるパネルが集められた。パネルの仕事は、比較例と比較して、本発明に係るリヨセルフィラメントデニムの感触を客観的に評価することであった。
【０１０６】
パネルメンバーに左右されない再現性のある結果を得るために、手触りパネルは次のように行った。
【０１０７】
手触りパネルでテストするすべてのサンプルは、１７ｃｍ×１７ｃｍのフォーマットで提供され、上端の境界から約２ｃｍの両面接着テープを使用してカーボンに接着させた。生地サンプルを、右の経糸面側が正面を向くように厚紙に接着した。緯糸方向が水平で、経糸方向が垂直になるように配置された。
【０１０８】
手触りの評価のために、手触りを説明するための説明的な形容詞の対照的なペアの提供することにより、セマンティックグリッドを定義した。望ましい品質に相当する対照的なペアの用語は、「最高」とみなされる。したがって、滑らかさが望ましい品質であった生地では、反対の品質である粗さに対してよりも高いグレードが与えられる。グレードは１（最低）〜１０（最高）の範囲であった。
【０１０９】
さらに、評価がどのように行われるべきかを、例えば、滑らかさを評価するための生地の上での手の動きを規定することによって、規定した。
【０１１０】
可能な限り近い構造パラメータを有するのと同時に手触りが大きく異なる同じ構造タイプ（織り）の参照サンプル生地を、各用語ペアについて事前に定義した。例えば、参照粗さを有すると考えられている生地と、参照滑らかさを有すると考えられている生地を、手触りパネルに与えた。
【０１１１】
それぞれの参照生地のグレードは、それぞれ２及び８に定めた。したがって、用語ペアのより低い品質の参照生地は、定義上グレード２で、用語ペアのより良い品質の参照生地はグレード８である。グレード２及び８をそれぞれ割り当てることで、２つの参照材料よりも良い又は悪い品質の材料があった場合、テスト中にスケールを拡大することができた。したがって、粗さ−滑らかさスケールで、粗さの参照材料はグレード２を有すると定義され、滑らかさの参照材料はグレード８を有すると定義された。次にテストされた他のすべての材料は、参照材料と比較して、手触りパネルによってグレード付けされなければならなかった。
【０１１２】
デニムサンプルのテストには、次のセマンティックグリッドを用いた。
・感触の評価：綿のような（グレード２）及び絹のような（グレード８）；
・密度の評価：目の粗い（グレード２）及び目が詰まった（グレード８）。
・着用感の評価：硬い（グレード２）及び柔らかい（グレード８）。
・表面の評価：粗い（グレード２）；滑らかである（グレード８）。
【０１１３】
グレード２の参照材料として、比較サンプル７を使用した。グレード８の参照材料として、すべての用語ペアについて比較サンプル４を使用した。
【０１１４】
パネルには、上記の特性を以下の通り評価するよう指示した。
・感触の評価：サンプルカードを片手で取り上げ、生地を折りたたんだ。次に、手触りパネルのメンバーは、デニムの右（経糸面）側が手のひらに触れるように、懸案中の生地をつかむように求められた。
・密度は、生地がより目が粗い織り又はより密な織りの感触を与えるかどうかを示す。サンプルカードを、個々の手触りパネルメンバーの前のテーブル上に置いた。生地を両手で取り、生地を揉んで伸ばした。
・着用感は、片手でサンプルカードを再び持ち上げて、生地を折りたたんでおいて決定する。次に、サンプルカードを振って、生地の落下パターンを評価する。その後、生地を空いている手でつかんでさらに評価する。
・最後に、表面の感触を判断するために、横になっている厚紙をテーブルに置いた。経糸表面は、手のひらを経糸方向及び緯糸方向に動かすことにより評価した。
【０１１５】
各サンプル生地及び各用語ペアについて、個々の手触りパネルメンバーによる評価全体の平均と平均からの偏差を計算した。平均は、サンプルの評価及びランク付けに使用された。結果の要約を表６に示す。
【０１１６】
光沢
本発明に係るリヨセルデニムで使用可能なそれぞれの糸の光沢を、光沢計を使用して測定した。入射光の反射率％の結果を表７に示す。糸の光沢を測定するために、糸をラップオーバーの厚紙に巻き付け、ＥＮ  １４０８６−０１／２００３に準拠して４５°で光沢を測定した。生地の光沢は、ＴＡＰＰＩ  Ｔ４８０に準拠して７５°で決定された。視野角は、糸の光沢を測定するために糸の方向に沿って向けられた。
【０１１７】
サンプル１、３、７、８は、表７に示す質量での線密度を有する１００％のブライトリヨセルフィラメントから作られた糸であった。
【０１１８】
サンプル２、４、５、６は比較サンプルである。
【０１１９】
サンプル３は、他のすべてのサンプル及び比較例よりもはるかに優れた光沢を示した。サンプル１及び６の光沢は、絹を含む比較サンプル７のデニムに匹敵した。
【０１２０】
デニムに使用できる糸の光沢は、２０％以上の反射であった。
【０１２１】
したがって、本発明に係るリヨセルフィラメントデニムは、優れた光沢と侵襲性の仕上げ剤に対する耐性も兼ね備えていると結論付けることができる。
【０１２２】
【表１】
0006989079.tif 000002
【０１２３】
【表２】
0006989079.tif 000003
【０１２４】
【表３】
0006989079.tif 000004
【０１２５】
【表４】
0006989079.tif 000005
【０１２６】
【表５】
0006989079.tif 000006
【０１２７】
【表６】
0006989079.tif 000007
【０１２８】
【表７】
0006989079.tif 000008
【０１２９】
【表８】
0006989079.tif 000009
【０１３０】
【表９】
0006989079.tif 000010
【０１３１】
【表１０】
0006989079.tif 000011
【０１３２】
【表１１】
0006989079.tif 000012
【０１３３】
【表１２】
0006989079.tif 000013
【０１３４】
【表１３】
0006989079.tif 000014
【図１】
0006989079.tif 000015
【図２】
0006989079.tif 000016
【図３】
0006989079.tif 000017